(57)【特許請求の範囲】
【請求項１】
４枚の単板が接着剤を介して重合されてなる積層体と、該積層体の表面に接着剤を介して貼着される繊維板とからなり、該積層体の最表面側および最裏面側に位置する単板の繊維方向は該積層体の長手方向に略一致するとともに、これら最表面側および最裏面側の単板間に位置する２枚の中間単板の繊維方向は該長手方向と直交する方向に略一致し、且つ、最表面側の単板と下側の中間単板とが略同一厚みｔであって最裏面側の単板と上側の中間単板の板厚が（０．７〜１．０）×ｔであることを特徴とする複合板。
【請求項２】
請求項１記載の複合板を製造する方法であって、繊維方向が長手方向に略一致する最裏面側の単板の上に、繊維方向が長手方向と直交する方向に略一致する２枚の中間単板を接着剤を介して積層し、その上に繊維方向が長手方向に略一致する最表面側の単板を接着剤を介して積層し、この最表面側の単板の上にさらに繊維板を接着剤を介して積層した後、熱圧により一体化することを特徴とする複合板の製造方法。
【発明の詳細な説明】
【技術分野】
【０００１】
本発明は、主として住宅建築用の部材や家具、建具などの材料として使用される複合板およびその製造方法に関する。
【背景技術】
【０００２】
従来の複合板としては、たとえば、下記特許文献１に記載のものが知られている。この複合板は、針葉樹基材の表面に接着剤を介して、全体厚に対して約８〜１７％であって且つ２ｍｍ以下の厚さの木質繊維板を載置した後、全体を熱圧することにより製造される。
【特許文献１】特許第２５３０９５２号公報
【発明の開示】
【発明が解決しようとする課題】
【０００３】
基材に木質繊維板を接着剤を介して重ね合わせ、熱圧により貼着すると、木質繊維板の表面が加熱され、その表面側の水分が放散するので、木質繊維板の表面側の含水率が低下する。木質繊維板は略等方性であるため、表面側の含水率が低下すると、裏面側を凸とする椀状の反りや変形が生ずることになるので、これを防止するために、上記特許文献１においては、木質繊維板の厚さを小さなものとしているが、反面、表面傷や凹みなどの損傷を受けやすくなり、また、平坦度が損なわれやすくなるなどの不利欠点が生じ、用途上の制約が大きくなる恐れがある。
【０００４】
また、上記特許文献１記載のような従来の複合板は、その木口縁に実を形成したときに、実の表面側にバリやササクレが発生しやすく、実を介しての複合板同士の嵌合に支障を来たすことがあった。さらには、実を形成したときに節や節抜け、木目の凹みなどの欠陥があると、局部的な強度不足を生じ、実の欠損を招くことがあった。
【０００５】
したがって、本発明が解決しようとする課題は、反りや変形を防止するとともに、実を形成したときにその表面を滑らかに形成することのできる、新規な構成の複合板およびその製造方法を提供することにある。
【課題を解決するための手段】
【０００６】
上記の課題を達成するため、請求項１にかかる本発明は、４枚の単板が接着剤を介して重合されてなる積層体と、該積層体の表面に接着剤を介して貼着される繊維板とからなり、該積層体の最表面側および最裏面側に位置する単板の繊維方向は該積層体の長手方向に略一致するとともに、これら最表面側および最裏面側の単板間に位置する２枚の中間単板の繊維方向は該長手方向と直交する方向に略一致し、且つ、最表面側の単板と下側の中間単板とが略同一厚みｔであって最裏面側の単板と上側の中間単板の板厚が（０．７〜１．０）×ｔであることを特徴とする複合板である。
【０００７】
【０００８】
請求項２にかかる本発明は、請求項１記載の複合板を製造する方法であって、繊維方向が長手方向に略一致する最裏面側の単板の上に、繊維方向が長手方向と直交する方向に略一致する２枚の中間単板を接着剤を介して積層し、その上に繊維方向が長手方向に略一致する最表面側の単板を接着剤を介して積層し、この最表面側の単板の上にさらに繊維板を接着剤を介して積層した後、熱圧により一体化することを特徴とする。
【０００９】
本発明の複合板は、４枚の単板が接着剤を介して重合されてなる積層体の表面に繊維板が貼着されてなり、主として住宅建築用の部材や家具、建具などの材料として使用される。
【００１０】
本発明の複合板に用いる積層体は４枚の単板が接着剤を介して重合されてなるものであるが、その表裏の単板（最表面側および最裏面側の単板）は積層体（または複合板）の長手方向に略一致した繊維方向を有するものとし、これら最表面側および最裏面側の単板の間に位置する２枚の中間単板は積層体の長手方向と直交する方向（すなわち短手方向または幅方向）に略一致した繊維方向を有するものとする。中間単板として２枚の単板を用いることにより各単板の欠点が分散され、局部的な強度不足を解消することができる。積層体を形成する各単板は、針葉樹単板であっても広葉樹単板であっても良く、これらを任意に組み合わせた積層体を用いても良い。
【００１１】
単板同士または単板と繊維板との間に介在させる接着剤は、ホルムアルデヒドの発散が少ない熱硬化性接着剤を用いることが好ましく、尿素樹脂、フェノール樹脂、メラミン樹脂、ウレタン樹脂またはそれらの変性樹脂接着剤、イソシアネート系接着剤、合成ゴム系接着剤などから任意選択される一種または複数種を使用することが好ましい。
【００１２】
繊維板は、複合板の用途によりミディアムデンシティファイバーボード（以下、ＭＤＦという。）やハードファイバーボードなどから選定すると良い。積層体を形成する単板として針葉樹材を使用する場合、繊維板の板厚は比較的大きい（厚い）ものを使用し、たとえば２ｍｍを超えるものを使用すると良い。積層体の単板として広葉樹材を使用する場合は、繊維板の板厚は比較的小さい（薄い）ものを使用することができ、たとえば１．５ｍｍ厚前後のものを使用することができる。
【００１３】
積層体を形成する各単板および繊維板の板厚はいずれも任意に設定することができ、たとえば積層体を形成する各単板をいずれも略同一厚みとしても良いが、２枚の中間単板のうち下側にあるものと最表面側単板とを略同一厚みｔとしながら、最裏面側単板と、２枚の中間単板のうち上側にあるものの板厚を（０．７〜１．０）×ｔとし、且つ、繊維板の板厚を（１．０〜１．２）×ｔとしても良い。
【００１４】
実（さね）を形成する場合は、少なくとも複合板の長手方向に沿って延長するように形成する。さらに、複合板の短手方向に沿って延長する実を併せて形成しても良い。複合板の長手方向に沿って延長するように形成された実（雄実、雌実）の繊維板側の表面は、この繊維板に隣接する単板（すなわち最表面側の単板）からなるものとすることが好ましい。既述のように、最表面側の単板の繊維方向は複合板の長手方向と略一致している。
【００１５】
熱圧は、たとえば、表面が平坦な上下二つの熱圧盤の間に上記積層体を挟んで熱圧プレスすることによって行う。熱圧条件としては、たとえば熱圧圧力：８〜１２ｋｇｆ／ｃｍ２、熱圧盤温度：１１０〜１４０°Ｃ、熱圧時間：４〜６分であり、さらに望ましくは熱圧圧力：１０ｋｇｆ／ｃｍ２、熱圧盤温度：１２５°Ｃ、熱圧時間：５分で行われる。熱圧されたままの繊維板の表面は、不要な凹凸や傷などがあるので、サンダーやプレーナーなどにより表層を削って平滑化すると良い。
【発明の効果】
【００１６】
請求項１にかかる本発明によれば、反りの発生がほとんどなく、実を形成したときにその表面にささくれなどの欠陥がなく滑らかな複合板が得られる。
【００１７】
より詳しく言えば、本発明の複合板は、４枚の単板が接着剤を介して重合されてなる積層体の表面に接着剤を介して繊維板を貼着した積層構成を有しており、且つ、積層体を形成する単板の繊維方向を、該積層体の最表面側および最裏面側の単板の繊維方向は該積層体の長手方向に略一致させるとともに、これら最表面側および最裏面側の単板間に位置する２枚の中間単板の繊維方向は該長手方向と直交する方向（短手方向）に略一致させているため、後述するように、熱圧後に解圧したときに、その横断面においても縦断面においても、中心線を境にして上下の単板および繊維板が複合板の上反りおよび下反りに対して拮抗した影響を与え、結果として複合板の反りを実質的に防止する作用を果たしている。
【００１８】
さらに、積層体は、４枚の単板から形成されるので、いずれかの単板に節や節抜けあるいは木目の凹みなどの欠陥が存在しても、これに隣接する単板の欠陥と重なることは実際上ほとんどあり得ず、欠陥が分散され局部的な強度不足が解消される。
【００１９】
【００２０】
請求項２にかかる本発明によれば、上記のように反りの発生がほとんどない複合板を効率良く製造することができる。
【発明を実施するための最良の形態】
【００２１】
以下、添付図面を参照して、本発明を実施するための最良の形態について説明する。
【実施例１】
【００２２】
図１は、本発明の実施例１による複合板の横断面図（長手方向に直交する垂直面で切断したときの断面図）である。図１において、雄実１４と雌実１５との間の積層部分は短手方向Ｙに縮小して示されている。この複合板１０は、住宅建築用の床板として使用されるもので、４枚の単板１１ａ〜１１ｄ（これらにより積層体１１が形成されている）とＭＤＦ１２とが隣接する各層間に介在する接着剤により積層貼着一体化されて構成されている。複合板１０の大きさは、製品寸法でたとえば幅Ｗ＝３０３ｍｍ、厚みＴ＝１２ｍｍ、長さＬ＝１８１８ｍｍである。この寸法は製品寸法であるので、熱圧による圧縮代や削り代を予め考慮して製造される。
【００２３】
ＭＤＦ１２の表面には、床の模様を有する化粧シート１３が貼着される。ＭＤＦ１２の厚みは、単板１１ａ〜１１ｄとして針葉樹材を使用する場合は、２．０ｍｍ（熱圧後）を超えるもの、たとえば２．８（熱圧前３．０）ｍｍ厚とする。単板１１ａ〜１１ｄとして広葉樹材を使用する場合は、ＭＤＦ１２の厚みは２．０ｍｍ以下（熱圧後）のものでも良く、たとえば１．５ｍｍ厚のＭＤＦ１２を使用することができる。
【００２４】
積層体１１は、最裏面側の単板１１ａ、２枚の中間単板１１ｂ，１１ｃおよび最表面側の単板１１ｄから形成され、各単板間は接着剤により熱圧着される。積層体の表裏側に設けられる最裏面側の単板１１ａおよび最表面側の単板１１ｄの繊維方向は、積層体１１または複合板１０の長手方向（図１において紙面鉛直方向）に略一致している。最裏面側の単板１１ａと最表面側の単板１１ｄの間に位置する２枚の中間単板１１ｂ，１１ｃの繊維方向は、長手方向と直交する方向（図１において左右方向、言い換えれば積層体１１または複合板１０の短手方向）に略一致している。
【００２５】
各単板の厚みは、たとえば最裏面側の単板１１ａの厚みは１．９５ｍｍ、２枚の中間単板の厚みは、下側１１ｂが２．５５ｍｍ、上側１１ｃが２．００ｍｍ、最表面側の単板１１ｄの厚みは、２．５５ｍｍとする。これは一例であって、用途などに応じて任意に設定することができる。
【００２６】
単板１１ａ，１１ｂ間、単板１１ｂ，１１ｃ間、単板１１ｃ，１１ｄ間、および単板１１ｄとＭＤＦ１２との間に介在させる接着剤は、ホルムアルデヒドの発散が少ない熱硬化性接着剤を用い、たとえば変性フェノール樹脂接着剤を使用する。
【００２７】
さらに、複合板１０は、その長手方向に沿って延長する雄実１４および雌実１５を有する。これら雄実１４および雌実１５のＭＤＦ１２側の表面は、積層体１１または複合板１０の長手方向に略一致した繊維方向を有する最表面側の単板１１ｄによって形成されている。図示からは明らかではないが、複合板１０は、その長手方向に沿って延長する雄実１４および雌実１５に加えて、その短手方向に沿って延長する実をさらに有するものであっても良い。
【００２８】
この複合板１０の製造方法について説明する。先ず、長手方向に略一致した繊維方向を有する最裏面側の単板１１ａの上に、長手方向と直交する方向（短手方向Ｙ）に略一致した繊維方向を有する下側の中間単板１１ｂおよび上側の中間単板１１ｃを、各単板間に接着剤を介在させて積層する。この場合、接着剤を下側の中間単板１１ｂの表裏両面にロールコーターなどにより塗布しておくと、最裏面側の単板１１ａと上側の中間単板１１ｃには接着剤を塗布しておく必要がなく、接着剤塗布作業を簡略化できるので好ましい。
【００２９】
さらに、上側の中間単板１１ｃの上に、長手方向に略一致した繊維方向を有する最表面側の単板１１ｄを接着剤を介して積層する。この際、最表面側の単板１１ｄの表裏両面にロールコーターなどにより接着剤を塗布しておき、最後に、最表面側の単板１１ｄの上にＭＤＦ１２を積層する。
【００３０】
このようにして、単板１１ａ〜１１ｄおよびＭＤＦ１２が順次に接着剤を介して積層されてなる５層積層板を得た後、これを熱圧プレスの下側熱圧盤と上側熱圧盤の間に挟んで熱圧する。
【００３１】
接着剤としては変性フェノールが使用される。熱圧条件は、単板１１ａ〜１１ｄおよびＭＤＦ１２の種類、使用する接着剤の種類、その他の条件に応じて調整するが、たとえば圧力１０ｋｇｆ／ｃｍ２、温度１２５°Ｃ、時間５分である。熱圧されたままの複合板１０のＭＤＦ１２表面には不要な凹凸や傷などがあるので、サンダーやプレーナーなどにより表層を削る。
【００３２】
このようにして熱圧成形した複合板１０の長手方向に沿って実１４，１５を形成する。この際、実１４，１５のＭＤＦ１２側の表面が最表面側の単板１１ｄによって形成されるように、複合板１０厚み方向の実形成位置を設定する。
【００３３】
以上のようにして、複合板１０が製造される。
【００３４】
次に、複合板１０の作用について、その横断面図である図１を参照して説明すると、熱圧後に解圧すると、繊維方向が長手方向Ｚ（図２）に略一致している最裏面側の単板１１ａおよび最表面側の単板１１ｄは短手方向Ｙに収縮しようとする。また、繊維方向が無方向性であるＭＤＦ１２は長手方向Ｚおよび短手方向Ｙに収縮しようとする。これに対して上側および下側の中間単板１１ｂ，１１ｃはその繊維方向が短手方向Ｙに略一致しているので短手方向Ｙの収縮率は非常に小さい。
【００３５】
すなわち、解圧後の収縮率の大きさを短手方向Ｙにおいて比較すると、最裏面側の単板１１ａおよび最表面側の単板１１ｄの収縮率が一番大きく、次にＭＤＦ１２の収縮率が大きく、中間単板１１ｂ，１１ｃの収縮率が一番小さい。さらに、各板の収縮が複合板１０全体に与える影響は、複合板１０の厚み方向の中心線Ｘからの距離が大きいほど大きく影響する。
【００３６】
最裏面側の単板１１ａは複合板１０の厚み方向の中心線Ｘから最も遠く、この短手方向Ｙの収縮率が一番大きいため、複合板１０を上反り（上方に凸となる反り）させようとする。これに対して、最表面側の単板１１ｄも短手方向Ｙの収縮率が大きいが、複合板１０の厚み方向の中心線Ｘに近く、複合板１０を下反り（下方に凸となる反り）させようとするが、中心線Ｘに近い分だけその影響は小さい。ＭＤＦ１２は最裏面側の単板１１ａと同様に中心線Ｘからの距離が大きく、複合板１０を下反りさせようとするが、その短手方向Ｙの収縮率が比較的小さいことから、下反りに対する影響はそれ程大きくない。中間単板１１ｂ，１１ｃは短手方向の収縮率がこれら５層の中で最小であり、且つ、中心線Ｘを含む厚み範囲内またはそれに近接した位置にあるので、複合板１０の反りに対する影響は小さく、ほとんど無視することができる。
【００３７】
結局、最裏面側の単板１１ａが複合板１０を上反りさせようとする作用に対して、最表面側の単板１１ｄとＭＤＦ１２とがこれに抗して複合板１０を下反りさせようと作用するため、これらの作用が拮抗して複合板１０全体としては反りのほとんどない状態となる。
【００３８】
図２は、この複合板１０の縦断面図（長手方向Ｚに沿った垂直面で切断したときの断面図）である。解圧後の収縮率の大きさを長手方向Ｚにおいて比較すると、中間単板１１ｂ，１１ｃの収縮率が最も大きく、次いでＭＤＦ１２の収縮率が大きく、最裏面側の単板１１ａと最表面側の単板１１ｄの収縮率が最も小さい。各板の収縮が複合板１０全体に与える影響が、複合板１０の厚み方向の中心線Ｘからの距離が大であるほど大きいことは、前述したと同様である。
【００３９】
したがって、複合板１０の縦断面における解圧後の収縮を考えると、中間単板１１ｂ，１１ｃは長手方向Ｚの収縮率が大きいものの、中心線Ｘを含む厚み範囲内またはそれに近接した位置にあるので、複合板１０を上反りさせようとする作用は比較的小さく抑えられる。最裏面側の単板１１ａは、中心線Ｘから遠く離れた位置にあるが、長手方向Ｚの収縮率が最も小さく、複合板１０を上反りさせようとする作用は小さい。最表面側の単板１１ｄは中心線Ｘに近接しており、且つ、長手方向Ｚの収縮率も最小であるので、複合板１０の上反りに対する影響はほとんど無視し得る程度である。ＭＤＦ１２は最裏面側の単板１１ａと同様に中心線Ｘからの距離が大きく、その収縮によって複合板１０を下反りさせようとするが、その長手方向Ｚの収縮率が比較的小さいことから、下反りに対する影響はそれ程大きくない。
【００４０】
結局、中間単板１１ｂ，１１ｃが複合板１０を上反りさせようとする作用に対して、ＭＤＦ１２がこれに抗して複合板１０を下反りさせようと作用するため、これらの作用が拮抗して複合板１０全体としての反りはほとんどないものとなる。
【００４１】
したがって、複合板１０においては、熱圧後に解圧したときに、その横断面（短手方向Ｙ）においても縦断面（長手方向Ｚ）においても、中心線Ｘを境にして上下の単板および繊維板が複合板の上反りおよび下反りに対して拮抗した影響を与え、結果として複合板の反りが実質的に防止される。
【実施例２】
【００４２】
図３は、本発明の実施例２による複合板１６を示す横断面図である。図３において、雄実１４を含んで短手方向Ｙに突出している部分と雌実１５を含んで短手方向Ｙに凹んでいる部分との間の積層部分は短手方向Ｙに縮小して示されている。複合板１６において、実施例１による複合板１０におけると同一または対応する要素ないし部材には同一の符号が付されている。
【００４３】
この複合板１６は、最裏面側の単板１１ａと下側の中間単板１１ｂとで形成される下側積層体と、上側の中間単板１１ｃと最表面側の単板１１ｄとＭＤＦ１２とで形成される上側積層体とが短手方向Ｙにずれた構造を有している。この複合板１６の大きさは、たとえば、実施例１の複合板１０と同様に、厚みＴ＝１２ｍｍ、幅Ｗ＝３０３ｍｍ、長さＬ＝１８１８ｍｍである。この複合板１６を製造するには、実施例１の複合板１０と同様に、接着剤を介して最裏面側の単板１１ａ、上下の中間単板１１ｂ，１１ｃ、最表面側の単板１１ｄおよびＭＤＦ１２を順次に積層して得た５層積層体を熱圧成形一体化することにより製造される。このような構造においても、実施例１の複合板１０について既述したと同様の作用により、反りの発生がほとんどなく、且つ、実１４，１５を表面滑らかに形成することができる。
【００４４】
複合板１６のその他の構造および作用は、実施例１の複合板１０と同様であるので、説明を省略する。
【図面の簡単な説明】
【００４５】
【図１】本発明の一実施形態（実施例１）による複合板の横断面図である。
【図２】この複合板の縦断面図である。
【図３】本発明の他の実施形態（実施例２）による複合板の横断面図である。
【符号の説明】
【００４６】
１０  複合板
１１  積層体
１１ａ  最裏面側の単板
１１ｂ  下側の中間単板
１１ｃ  上側の中間単板
１１ｄ  最表面側の単板
１２  ＭＤＦ（繊維板）
１３  化粧シート
１４  雄実
１５  雌実
１６  複合板
Ｘ  複合板の厚み方向中心線
Ｙ  複合板の短手方向
Ｚ  複合板の長手方向
【図１】
0004185889.tif 000002
【図２】
0004185889.tif 000003
【図３】
0004185889.tif 000004